(57)【要約】  【課題】  プラズマによりウェハに成膜またはエッチングを施す際に、セラミック部材と合金部材とを接合するロウ材層がプラズマに晒されて侵食され、最悪の場合、ロウ材層が剥がれるといったダメージを受けることがあった。  【解決手段】  セラミック部材１２と合金部材１６とを互いに対向する主面にそれぞれ形成した第１金属層１３と第２金属層１５との間でロウ材層１４を介して接合してなり、第１金属層１３と第２金属層１５との間におけるロウ材層１４の端面は、厚み方向の中央部の少なくともロウ材層１４の厚みの３分の１の領域が内側に窪んでいるセラミック部材１２と合金部材１６との接合体１である。この接合体１のロウ材層１４の端面におけるプラズマ密度を低下させることができることから、ロウ材層１４の腐食を防止することができる。【選択図】  図１
2008159831.tif 000002
【特許請求の範囲】
【請求項１】
互いに対向する２つの主面を有しその一方の主面に第１金属層を有するセラミック部材と、互いに対向する２つの主面を有しその一方の主面に第２金属層を有する合金部材と、前記第１金属層と前記第２金属層とを接合するロウ材層とを有し、前記ロウ材層の外周面は、該外周面における厚み方向の中央部に窪み部を有し、該窪み部の幅は前記ロウ材層の厚みの３分の１以上であることを特徴とする接合体。
【請求項２】
前記窪み部の内面は、湾曲した面であることを特徴とする請求項１記載の接合体。
【請求項３】
前記窪み部の深さが前記ロウ材層の厚みの０．１倍以上、１０倍以下であることを特徴とする請求項１記載の接合体。
【請求項４】
前記窪み部の深さが前記ロウ材層の厚みの０．１倍以上、１０倍以下であることを特徴とする請求項２記載の接合体。
【請求項５】
前記窪み部は、前記ロウ材層の前記外周面全体が内側に窪むことにより形成されていることを特徴とする請求項１記載の接合体。
【請求項６】
前記外周面は、前記第１金属層の外周縁及び前記第２金属層の外周縁から内側に離れて位置することを特徴とする請求項１記載の接合体。
【請求項７】
前記外周面が前記外周縁から内側に離れた距離が前記ロウ材層の厚みの０．１倍以上、前記第１金属層及び第２金属層の最大径の０．１８倍以下であることを特徴とする請求項６記載の接合体。
【請求項８】
前記ロウ材層は、アルミニウムロウ材またはインジウムロウ材からなることを特徴とする請求項１記載の接合体。
【請求項９】
前記ロウ材層の厚みが接合面の最大径の１００ｐｐｍ〜３０００ｐｐｍであることを特徴とする請求項１記載の接合体。
【請求項１０】
前記ロウ材層の気孔率が１％〜１０％であることを特徴とする請求項１記載の接合体。
【請求項１１】
請求項１記載の接合体を備えたウェハ支持部材であって、前記セラミック部材は、前記２つの主面のうちの他方の主面がウェハを載置する面であることを特徴とするウェハ支持部材。
【請求項１２】
請求項６記載の接合体を備えたウェハ支持部材であって、前記セラミック部材は、前記２つの主面のうちの他方の主面がウェハを載置する面であることを特徴とするウェハ支持部材。
【請求項１３】
前記セラミック部材は、ヒータを内蔵していることを特徴とする請求項１１記載のウェハ支持部材。
【請求項１４】
前記セラミック部材は、静電吸着用電極を内蔵していることを特徴とする請求項１１に記載のウェハ支持部材。
【請求項１５】
前記セラミック部材は、静電吸着用電極を内蔵していることを特徴とする請求項１２に記載のウェハ支持部材。
【請求項１６】
前記セラミック部材は、静電吸着用電極を内蔵していることを特徴とする請求項１３に記載のウェハ支持部材。
【請求項１７】
請求項１３に記載のウェハ支持部材の他方の主面にウェハを載せて、前記ヒータにより前記ウェハを加熱した後、前記ウェハに対してプラズマを用いた成膜処理またはプラズマを用いたエッチング処理を行なうことを特徴とするウェハの処理方法。
【請求項１８】
請求項１４に記載のウェハ支持部材の他方の主面にウェハを載せて、前記静電吸着用電極に電圧を印加して前記ウェハを吸着しつつ、前記ウェハに対してプラズマを用いた成膜処理またはプラズマを用いたエッチング処理を行なうことを特徴とするウェハの処理方法。
【請求項１９】
請求項１５に記載のウェハ支持部材の他方の主面にウェハを載せて、前記静電吸着用電極に電圧を印加して前記ウェハを吸着しつつ、前記ウェハに対してプラズマを用いた成膜処理またはプラズマを用いたエッチング処理を行なうことを特徴とするウェハの処理方法。
【請求項２０】
請求項１６に記載のウェハ支持部材の他方の主面にウェハを載せて、前記静電吸着用電極に電圧を印加して前記ウェハを吸着するとともに前記ヒータにより前記ウェハを加熱した後、前記ウェハに対してプラズマを用いた成膜処理またはプラズマを用いたエッチング処理を行なうことを特徴とするウェハの処理方法。
【発明の詳細な説明】
【技術分野】
【０００１】
本発明は、セラミック部材と合金部材との接合体に関するものであり、さらに半導体チップの製造に使用する成膜装置やエッチング装置において半導体ウェハを保持するウェハ支持部材として、特にウェハ載置面に載置されたウェハを保持したり加熱したりしながらプラズマ下にて処理するための静電チャック、ヒータまたはヒータ付き静電チャックに関するものである。また、本発明は、本発明に係るウェハ支持部材を用いたウェハの処理方法に関する。
【背景技術】
【０００２】
例えば、半導体チップの製造には成膜装置やエッチング装置が使用される。これらの装置において、半導体ウェハを保持するウェハ支持部材として、例えば、静電吸着を利用してウェハを保持する静電チャックやウェハを保持しながら加熱するヒータ付き静電チャックが用いられる。
【０００３】
この静電チャックは、処理する際にウェハを強固に保持するためにウェハ支持部材の内部またはウェハ載置面とは反対側の面に静電吸着用電極を配して、この静電吸着用電極に電圧を印加することによりジョンソン−ラーベック力やクーロン力を発現させてウェハを載置面に吸着して保持するウェハ支持部材である。
【０００４】
また、ヒータ付き静電チャックは、ウェハを均一な温度に加熱するためにウェハ支持部材の内部またはウェハ載置面とは反対側の面に発熱用の電極を配してウェハを加熱する機能をさらに有するウェハ支持部材である。
【０００５】
特に、半導体デバイスを製造する半導体ウェハ（以下、ウェハという）の処理工程であるＰＶＤ、ＣＶＤ、スパッタリング、ＳＯＤ、ＳＯＧ等の成膜工程やエッチング工程では、被処理物であるウェハに均一な厚みで均質な膜を成膜することや、成膜した膜に均一な深さでエッチングを施す加工処理が重要である。
【０００６】
ウェハ支持部材は、一方の主面をウェハを支持する吸着面（載置面）とする板状セラミック部材と、その板状セラミック部材の吸着面とは反対側の面に接合された金属複合部材（板状体）からなり、プラズマ下で処理される際にウェハに発生する熱を速やかに外に排出するために、金属複合部材が冷媒等で冷却される。
【０００７】
このような構造のウェハ支持部材（静電チャックステージ）は、例えば、特許文献１に示されている。特許文献１の静電チャックステージ５０は、図５に断面図で示すように、静電吸着用電極５２を埋設した板状セラミックス焼結体部材５１と、アルミニウムとセラミックスとの複合材プレート５５（金属複合部材）とを接合層５４で接合することにより構成されている。尚、特許文献１では、接合層５４としてハンダ又はロウ材を用いることが開示されている。
【特許文献１】特開平１０−３２２３９号公報
【発明の開示】
【発明が解決しようとする課題】
【０００８】
しかしながら、従来の技術の板状セラミック部材と金属複合部材との接合体では、プラズマによりウェハに成膜またはエッチングを施す際に、図５に示す接合層５４の周囲の露出部がプラズマに晒されて、板状セラミック部材と金属複合部材との接合層５４が浸食されて、最悪の場合、板状セラミック部材と金属複合部材との接合部がこの接合層５４から剥がれるといったダメージを受ける虞があった。
【０００９】
図６に断面図で示すように、セラミック部材６１と金属複合部材６５の接合体６０では、ロウ材層６３の中心部に最大剪断応力発生部位Ｇが発生する。この最大剪断応力発生部位がプラズマで浸食されると図６のＧの部分で示すように浸食傷が発生し、その浸食傷が非常に鋭利な傷となるために最大剪断応力と相まって接合層であるロウ材層６３を引き裂くように力が働き、接合体６０が接合層（ロウ材層６３）から剥がれる虞があった。言い換えると、この図６に示すロウ材層６３の中心に発生する最大剪断応力発生部位Ｇがプラズマに晒されて浸食されることで、プラズマによる鋭利な浸食傷と最大剪断応力とによる相乗効果により著しい損傷を受けることから、接合体６０が接合層（ロウ材層６３）から破損する虞があった。
【００１０】
また、接合体のロウ材層がプラズマに晒されることから、ロウ材層が浸食されるので、前記接合体からなるウェハ支持部材を用いて、ウェハに対してプラズマを用いた成膜処理またはプラズマを用いたエッチング処理を行なうと、ロウ材層の飛散によるパーティクルの発生により、パーティクルの付着による半導体ウェハの歩留まりが低下する虞があった。
【００１１】
本発明者は、このような課題を解決するために、通常とは異なり、セラミック部材と金属複合部材との接合体における接合層となるロウ材層の端面について、厚み方向の中央部に所定の大きさの窪みを形成することにより、プラズマに対する耐食性を向上させることができるという知見を得たことにより、本発明を完成するに至った。
【００１２】
本発明の目的は、腐食性の雰囲気においても耐久性に優れたセラミック部材と合金部材との接合体およびこれを用いたウェハ支持部材並びにウェハの処理方法を提供することにある。
【課題を解決するための手段】
【００１３】
本発明者は上記状況に鑑み、鋭意研究開発の結果、接合層がプラズマに晒されても接合層が浸食されにくいセラミック部材と合金部材との接合体を発明した。すなわち、本発明のセラミック部材と合金部材との接合体は、互いに対向する２つの主面を有しその一方の主面に第１金属層を有するセラミック部材と、互いに対向する２つの主面を有しその一方の主面に第２金属層を有する合金部材と、前記第１金属層と前記第２金属層とを接合するロウ材層とを有し、前記ロウ材層の外周面は、該外周面における厚み方向の中央部に窪み部を有し、該窪み部の幅は前記ロウ材層の厚みの３分の１以上であることを特徴とする。
【００１４】
また、本発明のセラミック部材と合金部材との接合体は、上記構成において、前記窪み部の内面は、湾曲した面であることを特徴とする。
【００１５】
また、本発明のセラミック部材と合金部材との接合体は、上記構成において、前記窪み部の深さが前記ロウ材層の厚みの０．１倍以上、１０倍以下であることを特徴とする。
【００１６】
また、本発明のセラミック部材と合金部材との接合体は、上記構成において、前記窪み部は、前記ロウ材層の前記外周面全体が内側に窪むことにより形成されていることを特徴とする。
【００１７】
また、本発明のセラミック部材と合金部材との接合体は、上記構成において、前記外周面は、前記第１金属層の外周縁及び前記第２金属層の外周縁から内側に離れて位置することを特徴とする。
【００１８】
また、本発明のセラミック部材と合金部材との接合体は、前記外周面が前記外周縁から内側に離れた距離が前記ロウ材層の厚みの０．１倍以上、前記第１金属層及び第２金属層の最大径の０．１８倍以下であることを特徴とする。
【００１９】
また、本発明のセラミック部材と合金部材との接合体は、上記構成において、前記ロウ材層は、アルミニウムロウ材またはインジウムロウ材からなることを特徴とする。
【００２０】
また、本発明のセラミック部材と合金部材との接合体は、上記各構成において、前記ロウ材層の厚みが接合面の最大径の１００ｐｐｍ〜３０００ｐｐｍであることを特徴とする。
【００２１】
また、本発明のセラミック部材と合金部材との接合体は、上記各構成において、前記ロウ材層の気孔率が１％〜１０％であることを特徴とする。
【００２２】
また、本発明のウェハ支持部材は、上記構成の本発明のセラミック部材と合金部材との接合体を備え、前記セラミック部材が、前記２つの主面のうちの他方の主面がウェハを載置する面であることを特徴とする。
【００２３】
また、本発明のウェハ支持部材は、上記構成において、前記セラミック部材が、ヒータを内蔵していることを特徴とする。
【００２４】
また、本発明のウェハ支持部材は、上記構成において、前記セラミック部材が、静電吸着用電極を内蔵していることを特徴とする。
【００２５】
また、本発明に係るウェハの処理方法は、本発明に係るウェハ支持部材の他方の主面にウェハを載せて、前記ヒータにより前記ウェハを加熱した後、前記ウェハに対してプラズマを用いた成膜処理またはプラズマを用いたエッチング処理を行なうことを特徴とする。
【００２６】
また、本発明に係るウェハの処理方法は、本発明に係るウェハ支持部材の他方の主面にウェハを載せて、前記静電吸着用電極に電圧を印加して前記ウェハを吸着しつつ、前記ウェハに対してプラズマを用いた成膜処理またはプラズマを用いたエッチング処理を行なうことを特徴とする。
【００２７】
また、本発明に係るウェハの処理方法は、本発明に係るウェハ支持部材の他方の主面にウェハを載せて、前記静電吸着用電極に電圧を印加して前記ウェハを吸着するとともに前記ヒータにより前記ウェハを加熱した後、前記ウェハに対してプラズマを用いた成膜処理またはプラズマを用いたエッチング処理を行なうことを特徴とする。
【発明の効果】
【００２８】
本発明のセラミック部材と合金部材との接合体によれば、半導体製造装置中のプラズマ下で使用しても、互いに対向する２つの主面を有しその一方の主面に第１金属層を有するセラミック部材と、互いに対向する２つの主面を有しその一方の主面に第２金属層を有する合金部材と、前記第１金属層と前記第２金属層とを接合するロウ材層とを有し、前記ロウ材層の外周面は、該外周面における厚み方向の中央部に窪み部を有し、該窪み部の幅は前記ロウ材層の厚みの３分の１以上であることから、ロウ材層にプラズマが晒され難いのでロウ材層が浸食されにくく、セラミック部材と合金部材とが接合層であるロウ材層から剥離するというダメージを受けにくいセラミック部材と合金部材との接合体を提供できる。
【００２９】
さらに、本発明の接合体をウェハ加熱用ヒータ、ウェハを電気的に吸着し固定する静電チャック、またはヒータ付き静電チャックといったウェハ支持部材として使用した場合には、板状のセラミック部材の主面のうち合金部材と反対側の他方の主面をウェハを載置し支持する載置面とし、セラミック部材と合金部材とを互いに対向する主面にそれぞれ形成した金属層間でロウ材層を介して接合してなり、前記金属層間における前記ロウ材層の外周面は、該外周面における厚み方向の中央部に窪み部を有し、該窪み部の幅は前記ロウ材層の厚みの３分の１以上であることにより、プラズマによりウェハに成膜またはエッチングを施す際にロウ材層がプラズマに晒され難く、ロウ材層が浸食され難く、セラミック部材と金属複合部材とが接合層であるロウ材層から剥離するというダメージを受け難いウェハ支持部材を提供できる。
【００３０】
また、本発明に係るウェハ支持部材は、ロウ材層がプラズマによる浸食を受けにくい本発明に係る接合体を用いて構成されているので、耐久性を高くできる。
【００３１】
さらに、本発明に係るウェハの処理方法は、ロウ材層がプラズマに晒され難く、ロウ材層が浸食されにくい本発明に係るウェハ支持部材を用いているので、ウェハに対してプラズマを用いた成膜処理またはプラズマを用いたエッチング処理を行なっても、ロウ材層の飛散によるパーティクルの発生を防止でき、ウェハへのパーティクルの付着による歩留まりの低下を防止できる。
【発明を実施するための最良の形態】
【００３２】
以下、図面を参照しながら、本発明に係る実施の形態について説明する。
【００３３】
図１は、本発明に係る実施の形態の接合体１の一例であるウェハ支持部材１００として静電チャックの概略構成を示す断面図である。
【００３４】
本実施の形態の静電チャックは、本発明の接合体１を用いたウェハ支持部材１００であり、接合体１はセラミック部材１２と合金部材１６とがロウ材層１４によって接合されている。
【００３５】
接合体１において、静電吸着用電極１１を内蔵した板状のセラミック部材１２の一方の主面に第１金属層１３が形成され、さらに合金部材１６の一方の主面に第２金属層１５が形成されて、第１金属層１３と第２金属層１５がロウ材層１４で接合されている。そして、合金部材１６を貫通してセラミック部材１２に内蔵された静電吸着用電極１１に通じる穴が形成され、この穴を通して端子１７が静電吸着用電極１１に接合されて、静電吸着用電極１１に電圧が印加される。以上のように、ウェハ支持部材１００が構成されている。
【００３６】
このように構成されたウェハ支持部材１００において、静電吸着用電極１１に直流電圧を印加するとセラミック部材１２の上面に載せられた半導体ウェハ（図示せず）が強固に吸着される。
【００３７】
本発明の接合体１においては、第１金属層１３と第２金属層１５間をロウ材層１４により接合することにより、セラミック部材１２と合金部材１６とを接合しているが、本発明では、特に、ロウ材層１４の端面（外周端面）の中央部が内側に窪んでおり、その窪んだ領域の幅が、ロウ材層１４の厚みの３分の１以上であることを特徴とする。
【００３８】
図２Ａから図２Ｆは、それぞれ本発明の接合体１の部分断面図であり、ロウ材層１４の外周部分にある窪みを拡大して示している。本発明の接合体１では、図２Ａ、図２Ｂ及び図２Ｃに示すように、ロウ材層１４の端面が、厚み方向の中央部において、少なくともロウ材層１４の厚みの３分の１の領域が内側に窪んでいるので、プラズマ雰囲気で使用された場合であっても、窪みの内部にはプラズマが十分に回り込めずに、窪みにおけるプラズマ密度は低下する。
【００３９】
したがって、接合層であるロウ材層１４にプラズマが直接晒されるとロウ材層１４が浸食されるようなプラズマ状態下で使用した場合であっても、窪み内部のプラズマ密度が低下するために接合層（ロウ材層１４）が浸食されにくくなる。これにより、最大剪断応力の発生するロウ材層１４の中心部位をプラズマから保護することが可能となり接合体１の耐久性を高め信頼性を高めることができる。
【００４０】
また、このロウ材層１４において窪みの内面は、図２Ａに示すように湾曲した断面形状を有していることが好ましい。このように窪みの内面が湾曲していると、例えば、プラズマによるロウ材層１４の浸食をさらに有効に防止できる。その理由は、湾曲した内面により、窪みのプラズマ密度が低下するだけでなく、接合層（ロウ材層１４）を剥がそうとする剪断応力が加ったときに、窪み内に角がないため、窪み内に、破壊の基点となるところがないからである。例えば、窪み内に切れ込み形状の部分があると、剪断応力が働いたときにその部分から破壊が起こるおそれがある。
【００４１】
また、この窪みの深さｄは、ロウ材層１４の厚みａの０．１倍〜１０倍であることが好ましい。窪みの深さｄが、ロウ材層１４の厚みａの０．１倍以上であると、窪み内部のプラズマ密度が小さくなり、プラズマによるロウ材層１４の浸食をより低減できる。また、プラズマの密度が高いと浸食速度が大きくなるが、接合層（ロウ材層１４）が窪んでいることにより、その窪み内部におけるプラズマ密度が低下することで、浸食速度が低下する。
【００４２】
しかしながら、窪みの深さがロウ材層１４の厚みａの０．１倍未満では、窪みの深さｄが浅すぎて、プラズマが比較的容易に窪みの内部に侵入できるため、プラズマ密度を効果的に低下させることができず、浸食速度を抑えにくいからである。より好ましくは、ロウ材層１４の厚みａの１倍以上窪んでいることが望ましく、これにより、窪み内でのプラズマによる浸食をより低減できる。
【００４３】
また、ロウ材層の外周面を窪ませて作製した窪みでは、窪みの深さｄがロウ材層１４の厚みａの１０倍を超えると、窪みの形状が図２Ｃに示す形状のように窪みの先端の曲率半径が小さくなりすぎ、窪みの先端が破壊の起点として作用する虞がある。したがって、ロウ材層の外周面が窪んだ窪みの深さｄは、ロウ材層１４の厚みａの１０倍以下であることが望ましい。このような、破壊の起点という観点からは、図２Ａに示すような窪み形状が、破壊の起点となり難くいので好ましい。すなわち、ロウ材層１４の端面が、図２Ａに示すように、内側に湾曲して窪むことによって窪みが形成されていることが好ましい。
【００４４】
また、ロウ材層１４の端面は、図２Ｄ、図２Ｅ、図２Ｆに示すように、全体にわたって内側に窪んでいることが好ましい。図２Ｄ、図２Ｅ、図２Ｆに示すようにロウ材層１４の全体に渡って窪んでいることにより、ロウ材層１４の端面のほぼ全面に渡って高い密度のプラズマにさらされることがなくなり、ロウ材層１４のプラズマ浸食をさらに抑制することが可能となる。このような窪みの形状としては、種々の形状があるが、例えば、図２Ｄに示すような、断面が楕円の一部分からなる形状である窪みは、窪み部分のプラズマ密度が低下するだけでなく、窪みの内面に角がなく、応力集中による破壊の起点となり難い。
【００４５】
また、窪みにおける、ａ（ロウ材層１４の厚み）とｂ（窪み部の深さ）の比も重要である。具体的には、窪みのａｂ比（＝ｂ／ａ）は０．１倍以上であることが望ましい。窪みのａｂ比が０．１倍以上であれば、ロウ材層１４の厚みの１０分１以上の窪み部の深さｂとなる。プラズマが接合層（ロウ材層１４）を浸食する際にはプラズマの密度が高いと浸食速度が大きくなるが、接合層（ロウ材層１４）が窪んでいることにより、その窪みの内部におけるプラズマ密度が低下し、浸食速度が低下する。しかしながら、窪み部の深さｂがロウ材層１４の厚みの０．１倍未満では、窪みが浅すぎて、プラズマが比較的容易に窪みの内部に侵入できるため、プラズマ密度を効果的に低減できず、浸食速度を効果的に低下させることができない。
【００４６】
また、図２Ｆに示す窪みを除いて、ロウ材層１４の端面の窪み部の深さｂは、ロウ材層１４の厚みａの１０倍以下であることが好ましい。窪み部の深さｂがロウ材層１４の厚みの１０倍を超えると、先端の曲率半径が小さくなりすぎて（角度が鋭利になりすぎて）、窪みの先端が破壊の起点として機能してしまう虞があるからである。
【００４７】
また、ロウ材層１４の端面の窪みは、図２Ｆに示すように、ロウ材層１４の端面（外周面）全体が第１金属層１３、第２金属層１５の外周縁よりも内側に位置していることが好ましい。このように、ロウ材層１４の外周面の上端及び下端が第１金属層１３、第２金属層１５の外周縁よりも内側に位置し、ロウ材層１４の端面全体が第１金属層１３、第２金属層１５の外周縁よりも内側に入り込んでいると、ロウ材層１４の端面全体をプラズマ浸食から保護できる。
【００４８】
このように、ロウ材層１４の端面全体が、第１金属層１３、第２金属層１５の外周縁よりも内側に位置することにより、プラズマによるロウ材層１４への浸食を極めて小さくすることができる。すなわち、ロウ材層１４の端面の中央部を窪ませた窪みの場合は、最大剪断応力の発生する中心部付近では確実にプラズマによる浸食を防ぐことができるが、セラミック部材１２や合金部材１６との接合部の近傍にある接合層は、プラズマによる浸食を受けるおそれがある。このセラミック部材１２や合金部材１６の近傍の接合層における剪断応力は小さいが、プラズマによる浸食が発生することは好ましくない。しかしながら、ロウ材層１４の端面全体が第１金属層１３または第２金属層１５の外周縁よりも内側に位置するように窪んでいれば、ロウ材層１４の端面全体のプラズマ浸食の発生を防止することができる。このように、ロウ材層１４の端面全体を、第１金属層１３または第２金属層１５の外周縁より内側に位置させるためには、あらかじめ、ロウ付け前のロウ材の寸法とロウ付け後のロウ材流れの位置との関係を把握しておき、ロウ付け後にロウ材層１４の端面が所望の位置に来るようにロウ材の大きさおよび量を調節するとよい。
【００４９】
また、図２Ｆに示すように、ロウ材層１４の端面全体が、一様に第１金属層１３、第２金属層１５の外周縁より内側に位置することにより構成されているような場合、ロウ材層１４の端面と第１金属層１３、第２金属層１５の外周縁間の距離は、ロウ材層１４の厚みの１０倍以上であってもよい。
【００５０】
すなわち、ロウ材層１４の端面の窪みの深さｂを、ロウ材層１４の厚みａの１０倍以下に制限した理由は、窪みの深さｂがロウ材層１４の厚みの１０倍を超えると、先端の曲率半径が小さくなりすぎて、窪みの先端が破壊の起点として機能してしまう虞があるからである。
【００５１】
しかしながら、ロウ材層１４の端面全体が、一様に第１金属層１３、第２金属層１５の外周縁より内側に位置しているような場合には、徐々に幅が狭くなるような窪みではないことから、窪みの先端が破壊の起点として機能することがない。
【００５２】
従って、ロウ材層１４の端面全体が、一様に金属層の外周縁より内側にある窪みでは、窪みの深さがロウ材層１４の厚みの１０倍以上であってもよく、深いほどロウ材層１４のプラズマ浸食は効果的に防止できる。
【００５３】
しかしながら、ロウ材層１４の端面全体が、一様に金属層の外周縁より内側にある窪みにおいて、窪みの深さ（ロウ材層１４の端面と第１金属層１３、第２金属層１５の外周縁間の距離）が大きくなりすぎると、金属層の径に比べてロウ材層１４の径が小さくなりすぎるので、ウェハを載せる面の面内における温度差が大きくなる。
【００５４】
したがって、ロウ材層１４の端面が第１金属層１３、第２金属層１５の外周縁から内側に離れる距離は、第１金属層１３、第２金属層１５の最大直径の０．１８倍以下であることが好ましい。
【００５５】
すなわち、ロウ材層１４の端面が第１金属層１３、第２金属層１５の外周縁から離れる距離が、第１金属層１３、第２金属層１５の最大直径の０．１８倍を超えると、第１金属層１３、第２金属層１５でセラミック部材１２の他方の主面全体を覆ったとしても、ロウ材層１４と第１金属層１３、第２金属層１５との接合面積が小さくなる。
【００５６】
このように、ロウ材層１４と第１金属層１３、第２金属層１５との接合面積が小さくなると、セラミック部材１２と合金部材１６間の熱伝達が悪くなり、ウェハ支持部材１００として用いた場合において、ウェハで発生した熱を合金部材１６に伝達して排熱する放熱機能が不十分となる。このように熱の排出が不十分になるとウェハの面内における温度差が大きくなり、ウェハ上に均一な厚みで成膜することが困難となる。したがって、そのウェハ上に製作される例えば半導体チップの歩留まりが低下するなどの不都合が生じる。
【００５７】
したがって、ロウ材層１４の端面と第１金属層１３、第２金属層１５の外周縁との距離である間隔は、第１金属層１３、第２金属層１５の最大直径の０．１８倍以下、さらに好ましくは、０．１２倍以下であることが好ましい。
【００５８】
以上のことから、ロウ材層１４の端面と第１金属層１３、第２金属層１５の外周縁との間隔は、第１金属層１３、第２金属層１５の外周縁よりもロウ材層１４の厚みの０．１倍以上、さらに好ましくは、ロウ材層１４側へのプラズマの侵入防止効果をより大きくするために、１倍以上とする。また、ロウ材層１４の端面と第１金属層１３、第２金属層１５の外周縁との間隔は、第１金属層１３、第２金属層１５の最大直径の０．１８倍以下、さらに好ましくは、０．１２倍以下とする。
【００５９】
なお、第１金属層１３、第２金属層１５の最大径は、第１金属層１３、第２金属層１５が薄い円板状であれば、その直径で示すことができる。また、第１金属層１３、第２金属層１５が四角形であれば最大径は対角線の大きさで示すことができる。第１金属層１３、第２金属層１５が楕円形等であれば、楕円形の長軸が最大径となる。いずれにしても板状の第１金属層１３、第２金属層１５の中に描くことができる最大の直線の長さが最大径である。
【００６０】
また、ロウ材層１４は、アルミニウムロウ材またはインジウムロウ材からなることが好ましい。その理由は、アルミニウムロウ材もインジウムロウ材もロウ材の中では柔らかくて、変形し易いロウ材であるからである。すなわち、図３（本発明のセラミック部材１２と合金部材１６との接合体１におけるロウ材層１４の外周の窪みを拡大して示す断面図）で示すように、ロウ材層１４において、最大剪断応力がロウ材層１４の中央部３４に発生しても、ロウ材層１４自身が変形するために、セラミック部材１２の割れが発生しにくくなる。特に、半導体製造装置でウェハを加工処理する場合には、−１０℃〜第２金属層１５０℃程度の温度サイクルに晒されるが、このような温度サイクル下でも、ロウ材自身が変形するために、セラミック部材１２においてクラックが発生することがない。ロウ材としては、Ａｕ−Ｓｎロウ材を使うこともできるが、Ａｕ−Ｓｎロウ材は非常に硬いため、ロウ材自身が応力に対して変形仕切れないために−１０℃〜第２金属層１５０℃の温度サイクル下では、セラミック部材１２にクラックが発生する虞がある。
【００６１】
また、ロウ材層１４の厚みは接合面（金属層とロウ材層との接合面）の最大径の１００ｐｐｍ〜３０００ｐｐｍであることが好ましい。半導体製造装置用のウェハ支持部材１００として使用する場合には、−１０℃〜第２金属層１５０℃程度の温度サイクルに晒されるために、接合面の最大径の１００ｐｐｍよりもロウ材層１４の厚みが薄いとロウ材が温度サイクルで発生する応力に呼応して変形しきれなくなるためにセラミック部材１２にクラックが入ってしまうからである。さらにロウ材層１４が温度サイクルで発生する応力に呼応して変形できるようにするためには、５００ｐｐｍ以上であることが好ましく、５００ｐｐｍ以上であると、セラミック部材１２におけるクラックの発生を効果的に防止することができる。また、ロウ材層１４の厚みが接合面の最大径の３０００ｐｐｍよりも厚くなると、ロウ材層１４の端面の厚み方向の中心部をロウ材層１４の厚みの３分の１以上窪ませてもプラズマが容易にロウ材層１４を浸食できるようになるため、ロウ材層１４がプラズマにより浸食され、最悪の場合、ロウ材の破壊やセラミック部材１２のロウ材層１４からの剥がれが発生することがある。従って、ロウ材層１４の厚みは、接合面の最大径の３０００ｐｐｍ以下であることが好ましく、さらに好ましくは、プラズマがロウ材層１４の端面により到達しにくくするために、２０００ｐｐｍ以下であることが好ましい。
【００６２】
また、ロウ材層１４は気孔をもつことが好ましく、その気孔率は１％〜１０％であることが好ましい。ロウ材層１４の内部に気孔を持つことで、ロウ材層１４が変形し易くなり、温度サイクルに晒されても、セラミック部材１２にクラックを発生し難くなる。ロウ材層１４の気孔は、直径１０μｍ以下程度の細かな気孔がロウ材中に均一に分散して存在するが、この気孔率は実際にロウ材層１４を製品から切り出して取り出して、アルキメデス法により気孔率を算出すればよい。ロウ材層１４の気孔率が１％より小さいと、ロウ材が硬くなる傾向があるため、温度サイクルに晒された場合にはロウ材層１４が変形しきれなくなり、セラミック部材１２にクラックが発生する場合がある。従って、ロウ材層１４の気孔率は１％以上であることが好ましく、さらに応力を受けたロウ材層１４を変形し易くするためには、ロウ材の気孔率は２％以上であることがより好ましい。また、ロウ材層１４の気孔率が１０％を超える場合には、気孔を通してロウ材層１４をＨｅが通過してしまうため、半導体製造装置用のウェハ支持部材１００として使うことができなくなる虞がある。さらに、気孔の分布状態に多少のバラツキがあっても、Ｈｅがロウ材層１４中を通過しないように、ロウ材層１４の気孔率は８％以下であることがより好ましい。
【００６３】
また、本発明のウェハ支持部材１００において、セラミック部材１２は、合金部材１６との接合体１を備え、セラミック部材１２は、板状であって合金部材１６側の主面に対向する他方（反対側）の主面がウェハ載置面１２ａであることを特徴とするウェハ支持部材１００としたのは、本発明の接合体１をウェハ支持部材１００に用いてＰＶＤプロセス終了後などにウェハを載置して次のプロセスまで待機するプロセスに使用することが好ましいからである。
【００６４】
また、ウェハ支持部材１００において、セラミック部材１２は、内部にヒータ（図示せず）を内蔵していることが好ましい。本発明のウェハ支持部材１００のセラミック部材１２にヒータを内蔵させることによって、ウェハを加熱する用途に用いることができる。このようなウェハ支持部材１００は、半導体製造装置として、エッチング工程やＣＶＤ工程と呼ばれる工程に応用することができる。これらの工程では、プラズマによりウェハ上に成膜したり、成膜した膜を所望の形状にエッチングしたりするという工程であることから、ヒータを内蔵したセラミック部材１２を合金部材１６にロウ材層１４で接合した構造では、ロウ材層１４がプラズマに直接晒され難くなるため、本発明の効果がいかんなく発揮される。
【００６５】
また、ウェハ支持部材１００において、セラミック部材１２は、内部に静電吸着用電極１１を内蔵していることが好ましい。本発明のウェハ支持部材１００を半導体の製造におけるＰＶＤ工程に使う場合に好適な構成としては、セラミック部材１２に静電吸着用電極１１を内蔵した場合と、セラミック部材１２に静電吸着用電極１１および不図示のヒータを内蔵した場合とがある。ＰＶＤ工程とは、ウェハをセラミック部材１２の上に吸着して、半導体製造装置内に発生させたプラズマをターゲットに当て、ターゲットからの成膜材料をウェハ支持部材１００に吸着したウェハ上に成膜する工程である。この工程でもプラズマが常に使われるため、本発明のセラミック部材１２と合金部材１６の接合体１の構成により耐久性の向上等の効果が極めて大きく好ましい。
【００６６】
本発明に係る実施の形態の静電チャックは、静電吸着用電極１１に電圧を印加しウェハを載置面１２ａ上に吸着した際、ウェハを載置面１２ａに密着できることからウェハから載置面１２ａへ効率よく熱を伝達することができる。また、載置面１２ａの熱をウェハに速やかに伝えることができるので所望の温度にウェハを加熱することができる。さらに、ウェハを静電吸着用電極１１で吸着すると載置面の熱を容易にウェハに伝えることができることから、ウェハの面内の温度差を小さくできる。また、半導体薄膜のプラズマによる成膜処理またはプラズマによるエッチング処理を施す際には、ウェハ及びウェハ支持部材がプラズマ下に晒され、接合材がエッチングされてウェハ上に付着することがあり、例えば、ウェハ上の配線が設計どおり出来なかったり、断線したりする虞があった。しかし、本発明のウェハ支持部材１００では、接合層の窪みにより、接合材がエッチングされ難いため、腐食した接合材がパーティクルとなってウェハに付着するのを防止できる。したがって、ウェハ上の素子の配線を断線や短絡無く形成でき、ウェハ上に設計通りの配線が形成できる。
【００６７】
以上のように本発明のウェハ支持部材１００を用いて、プラズマ雰囲気中の成膜又はエッチング処理を行うと、接合層の腐食を効果的に防止できるので、パーティクルの発生が極めて少ない優れたウェハ処理が実現でき、歩留まりの高いウェハの処理方法が提供できる。
【００６８】
また、静電吸着用電極１１を備えたウェハ支持部材１００に、さらにウェハを加熱するヒータを備えることで、上記ウェハを所望の温度に加熱できることから、ウェハに高温でプラズマＣＶＤにより成膜処理したり、高温で効率の高いエッチング処理をすることができる。
【００６９】
本発明のウェハ支持部材１００を使い成膜処理やエッチング処理を行なうと、３０ｎｍ以上のパーティクルの発生を効果的に防止できることからＤＲＡＭやＭＰＵ、ＡＳＩＣの金属配線の６０ｎｍ以下のハーフピッチに対応した次世代半導体素子の製造工程用のウェハ支持部材１００を提供できる。
【００７０】
次に、本発明のセラミック部材１２と合金部材１６との接合体１の他の構成の例について説明する。
【００７１】
セラミック部材１２としては、窒化アルミニウム、酸化アルミニウム、窒化ケイ素といったセラミックスが好適である。図１に示すような静電チャックを半導体製造装置用のウェハ支持部材１００として使用する場合は、ジョンソン−ラーベック力かクーロン力に大別されるウェハの吸着メカニズムに応じてセラミックス材料を選定するが、ジョンソン−ラーベック力を所望する場合には、セラミック部材１２としては、窒化アルミニウムがその体積固有抵抗の観点から好ましい。
【００７２】
合金部材１６は、高熱伝導率を有していることが好ましい。合金部材としては、具体的には、シリコン−アルミニウム合金としては、シリコンが５５〜９６質量％で残部がアルミニウムからなる合金が好ましい。必要に応じマグネシウム、ニッケル、等を微量成分として含むこともできる。このような材料で構成されたシリコン−アルミニウム合金１６は、１００Ｗ／（ｍ・Ｋ）以上の高熱伝導率が得やすく、さらにセラミック部材１２が窒化アルミニウム、酸化アルミニウム、窒化ケイ素とした場合、シリコン−アルミニウム合金１６との熱膨張係数差を±２０％以内に調整しやすいために好適である。本発明の接合体１をウェハ支持部材１００として使用する場合には、ウェハがプラズマで処理される際に発生する熱をウェハ支持部材１００を通してプラズマ処理領域外に排出する必要があるため、シリコン−アルミニウム合金１６は高い熱伝導性を有することが好ましく、具体的には、１００Ｗ／（ｍ・Ｋ）以上の高熱伝導率を有することが好ましい。合金部材１６が、高い熱伝導率を有していると、本発明の接合体１をウェハ支持部材１００として使用する場合に、ウェハがプラズマで処理される際に発生する熱をウェハ支持部材１００を通してプラズマ処理領域外に効率よく排出することができる。
【００７３】
さらに、セラミック部材１２と合金部材１６とをロウ材層１４で接合する際に発生するそりを低減させるために、合金部材１６の熱膨張係数とセラミック部材１２の熱膨張係数とをできる限り合致させることが好ましい。具体的には、合金部材１６の熱膨張係数は、セラミック部材１２の熱膨張係数の±２０％以内に、さらに望ましくは±１０％以内に調整する。以上のような特性を有していれば、どのような組成の合金部材１６であっても使用することができるが、本発明においては、合金部材１６の材料として、シリコン−アルミニウム合金を用いることが好ましい。ここで、シリコン−アルミニウム合金とは、シリコンにアルミニウムを添加した合金である。
【００７４】
シリコン−アルミニウム合金としては、シリコンが５５〜９６質量％で残部がアルミニウムからなる合金が好ましい。シリコン−アルミニウム合金は、必要に応じマグネシウム、ニッケル、等を微量成分として含むこともできる。このようなシリコン−アルミニウム合金で構成された合金部材１６は、１００Ｗ／（ｍ・Ｋ）以上の高熱伝導率が得やすく、さらにセラミック部材１２が窒化アルミニウム、酸化アルミニウム、窒化ケイ素とした場合、シリコン−アルミニウム合金の熱膨張係数を、セラミック部材１２の熱膨張係数の±２０％以内に調整することが可能である。特にセラミック部材１２が窒化アルミニウムからなる場合には、シリコン−アルミニウム合金のシリコン含有量は８１〜９１質量％、さらに好ましくは８４〜８８質量％である。尚、本発明は、上記組成のシリコン−アルミニウム合金に限定されるものではない。
【００７５】
また、セラミック部材１２として窒化アルミニウムを使用する場合には、シリコン−アルミニウム合金は熱伝導率が高く、熱膨張係数を窒化アルミニウムに対して調整し易いので、合金部材１６の材料として好適である。
【００７６】
上記のセラミック部材１２および合金部材１６のそれぞれの主面に第１金属層１３、第２金属層１５を形成する。第１金属層１３、第２金属層１５は、ロウ材層１４との濡れ性が良好な、Ｎｉ、Ａｕ、Ａｇ、Ｃｕから選ばれる１種類または２種類以上で形成することが望ましく、さらに望ましくは、Ｎｉ、Ａｕから選ばれる１種類または２種類で形成する。Ｎｉ、Ａｕから選ばれる１種類または２種類は、アルミニウムロウ材またはインジウムロウ材との濡れ性が良好だからである。第１金属層１３、第２金属層１５の形成は、厚みの管理が容易にできるため、メッキ法、スパッタ法などで行なうとよい。
【００７７】
このようにして形成した第１金属層１３と第２金属層１５との間をロウ材層１４を介して接合する。ロウ材層１４にはアルミニウムロウ材やインジウムロウ材などを使用して接合する。セラミック部材１２と合金部材１６とをロウ材層１４で接合する場合は、セラミック部材１２および合金部材１６の熱膨張係数は同等であるが、ロウ材層１４自体は金属であり、セラミック部材１２および合金部材１６よりも大きな熱膨張係数を持つ。
【００７８】
この構成でロウ材層１４の溶融温度まで温度を上げて接合した後に、室温に戻すと、ロウ材層１４の熱収縮がセラミック部材１２および合金部材１６の熱収縮よりも大きくなるため、図３に示すようにロウ材層１４の中心部３４に最大剪断応力が発生する。しかし図２Ａ、図２Ｂ、図２Ｃ、図２Ｄ、図２Ｅ、図２Ｆに示すようにロウ材層１４の端面の中央部（少なくともロウ材層１４の厚みの３分の１の領域）が内側に窪んでいれば、窪み部分ではプラズマ密度を低下させることができるため、最大剪断応力の発生するロウ材層１４の中央部がプラズマにより浸食されることを防ぐことができる。この最大剪断応力は、ロウ材層１４の中心部３４に発生するものであり、ロウ材層１４のごく中心部分だけが窪んでいることでも同様の効果が得られるように考えられるが、実際には、ロウ材層１４の厚みの３分の１以上の領域を窪ませないと同様な効果は得られなかった。これは、最大剪断応力は確かに中心部分に発生するが、その近傍も応力としてはきわめて大きいために、窪みがロウ材層１４の厚みの３分の１より小さいとプラズマにより最大剪断応力に準じる応力が発生している部分が浸食され、やはり、最悪の場合、接合層（ロウ材層１４）の破壊やそこからの剥がれが発生する。
【００７９】
次に、本発明のセラミック部材１２と合金部材１６との接合体１の製造方法を、ウェハ支持部材１００を例に説明する。
【００８０】
ウェハ支持部材１００を構成するセラミック部材１２として、窒化アルミニウム質焼結体を用いることができる。この他にも窒化ケイ素質焼結体、酸化アルミニウムを使ってもよい。窒化アルミニウム質焼結体の製造は、以下の手順で行う。まず、窒化アルミニウム粉末に質量換算で第２金属層１５質量％以下程度の酸化セリウムを添加し、ＩＰＡとウレタンボールを用いてボールミルにより２４〜４８時間混合する。これにより得られた窒化アルミニウムのスラリーを２００〜５００メッシュに通して、ウレタンボールやボールミル壁の屑を取り除く。その後、防爆乾燥機にて１２０〜第２金属層１５０℃程度の温度で２４〜３６時間程度乾燥して、ＩＰＡを除去する。このようにして、均質な窒化アルミニウム混合粉末を得る。
【００８１】
次に、この混合粉末にアクリル系のバインダーおよび溶媒を混合して窒化アルミニウム質のスリップを作製し、ドクターブレード法にてテープ成形を行なう。得られた窒化アルミニウムのテープを複数枚積層する。こうして得られた成形体に、静電吸着用電極やヒータとなるタングステンなどの導電性を持つ粉体をスクリーン印刷法で形成し、無地のテープに所望の密着液を塗り、テープを複数枚重ねてプレス成形して成形体を得る。
【００８２】
以上がテープ成形による方法であるが、得られた窒化アルミニウム混合粉末にアクリル系バインダーやパラフィン系ワックスなどを混合し、ＣＩＰ法や金型プレス法で成形する方法もある。
【００８３】
このようにして得られた成形体を非酸化性ガス気流中にて３００〜７００℃で２〜１０時間程度の脱脂を行い、さらに非酸化性雰囲気にて０．２ＭＰａ以上、２００ＭＰａ以下の圧力下にて１８００℃〜２０００℃の温度で０．５時間〜１０時間保持して焼結させる。このようにして発熱体を埋設した窒化アルミニウム質焼結体が得られる。
【００８４】
こうして得られた窒化アルミニウム質焼結体に機械加工を施して所望の形状のセラミック部材１２とする。さらに、静電吸着用電極１１へ電圧を印加するための端子１７をメタライズ法などの方法を用いて接合する。次に、得られたセラミック部材１２の接合面およびあらかじめ準備しておいた合金部材１６の接合面に第１金属層１３、第２金属層１５を形成する。具体的には、例えば、スパッタ法やメッキ法にて第１金属層１３、第２金属層１５としてＮｉなどを０．５〜６μｍの厚みに形成する。
【００８５】
その後、第１金属層１３と第２金属層１５の間にアルミニウムロウ材を挟み、真空引きを行ない、真空度を１×１０−７〜１×１０−４Ｐａ程度に保ち、５５０〜６００℃の温度で５〜３００分間ロウ付けを行なう。５５０〜６００℃で接合する前にアルゴンや窒素などの非酸化性ガスで置換したり、これらのガスを流したりしながら、０．１〜１３Ｐａ程度に真空度を保って接合するとアルミニウムロウ材の流れ性が良くなって好ましい。その後、ロウ材層１４の端面を窪ませる。
【００８６】
本実施の形態において、窪み部として、図２Ａ、図２Ｂ、図２Ｃ、図２Ｄ、図２Ｅ、図２Ｆに示すような断面形状を有する窪みが挙げられる。図２Ａ、図２Ｂ、図２Ｃ、図２Ｅ、図２Ｆに示す断面形状を有する窪みは、各断面形状に対応した形状を有するジグを使って、例えば、手作業にてロウ材層１４をなぞって作ることができる。また、図２Ｄのような断面形状の窪みであれば、ロウ材層１４として第１金属層１３、第２金属層１５との塗れ性が良いものを用い、接合時の接合温度を５５０〜６００℃として、接合時の雰囲気圧力を１０−４Ｐａ以下にした後に非酸化性雰囲気に置換し０．１〜１３Ｐａに調節すれば形成することができる。このようにして図１に示す本発明の接合体１からなるウェハ支持部材１００を得ることができる。
【実施例１】
【００８７】
実施例１では、ウェハ支持部材を構成するセラミック部材として、以下のようにして作製した窒化アルミニウム質焼結体を用いた。
【００８８】
まず、窒化アルミニウム粉末に質量換算で第２金属層１５質量％以下程度の酸化セリウムを添加し、ＩＰＡとウレタンボールを用いてボールミルにより３６時間混合した。この混合により得られた窒化アルミニウムのスラリーを、２００メッシュに通し、ウレタンボールやボールミル壁の屑を取り除いた。その後、防爆乾燥機にて１２０℃の温度で２４時間乾燥して、ＩＰＡを除去して、均質な窒化アルミニウム混合粉末を得た。
【００８９】
そして、この混合粉末にアクリル系のバインダーおよび溶媒を混合して窒化アルミニウム質のスリップを作製し、ドクターブレード法にてテープ成形を行なった。得られた窒化アルミニウムのテープを複数枚積層した。こうして得られた成形体に静電吸着用電極やヒータとなるタングステンなどの導電性を持つ粉体をスクリーン印刷法で形成し、無地のテープに所望の密着液を塗り、テープを複数枚重ねてプレス成形してφ４５０ｍｍで厚み２０ｍｍ程度の成形体を得た。得られた成形体を非酸化性ガス気流中にて５００℃で５時間の脱脂を行ない、さらに非酸化性雰囲気にて１０ＭＰａ以下の圧力下にて１９００℃程度の温度で５時間保持して焼結した。このようにして静電吸着用電極やヒータを埋設した窒化アルミニウム質焼結体を得た。
【００９０】
こうして得られた窒化アルミニウム質焼結体を、φ３２０ｍｍで厚み１０ｍｍの円板形状に機械加工を施した。さらに、静電吸着用電極やヒータへ電圧を印加するための端子をメタライズ法で接合した。得られたセラミック部材の接合する面とあらかじめ準備しておいた合金部材の接合面にメッキ法にてＮｉを金属層として形成した。
【００９１】
その後、金属層の間にＪＩＳ  ４Ｎ０４のアルミニウムロウ材を挟み、真空引きを行ないながら、アルゴンを流し、真空度を１．３Ｐａに保ち、５８０℃程度の温度で１２０分間程度ロウ付けを行なった。その後、ロウ材層の端面を窪ませるために、あらかじめ用意していたステンレスジグでロウ材層の端面をなぞり、ロウ材層の端面に所望の窪みを形成した。このようにして実施例１のウェハ支持部材を得た。
【００９２】
実施例１では、以上の方法で得られたウェハ支持部材のロウ材層の端面を窪ませることのできる凸形状のジグを使って、窪みの幅の異なるウェハ支持部材を作製した。ロウ材層の厚みは、ロウ付け前のセラミック部材および合金部材の厚みを中心付近で５点、外周付近で５点の計１０点ずつ測定し、ロウ付け後に同じ点の厚みを測定し、ロウ付け後厚みの平均からロウ付け前のセラミック部材および合金部材の平均厚みを差し引いて、ロウ材層の厚みとした。
【００９３】
その後、得られたウェハ支持部材を真空容器内のアルゴンプラズマ中に１００時間晒し、アルゴンプラズマに晒す前後におけるロウ材層の接合状態を観察した。このロウ材層の接合状態の評価は超音波探傷法を用いて行なった。超音波探傷法でロウ材層の破壊されている、あるいは剥がれていると判断される部分の面積を、接合面積で除した値をアルゴンプラズマ処理後の接合剥がれとして評価した。尚、ここでいう接合面積は、ロウ材層の窪みの先端部分を含む横断面における断面積をいい、金属層と平行なロウ材層の横断面の中で最も小さい断面積のことをいう。この評価において、全く剥がれがなければ０％であり、全面が剥がれていれば１００％となる。表１に実施例１の結果を示す。
【表１】
2008159831.tif 000003
【００９４】
試料Ｎｏ．１１〜第２金属層１５のウェハ支持部材は、ロウ材層の端面において、厚み方向の中央部が少なくとも前記ロウ材層の厚みの３分の１の領域に渡って内側に窪んだ本発明に係るウェハ支持部材である。表１に示すように、試料Ｎｏ．１１〜第２金属層１５のウェハ支持部材は、アルゴンプラズマ処理後の接合剥がれは全て５％未満ときわめて少ない剥がれしか観測されていない。
【００９５】
すなわち、窪みの幅がロウ材層の厚みの３分の１以上である本発明に係るウェハ支持部材は、ロウ材層の端面の窪みの効果により、剥がれに対して優れていることが分かった。
【００９６】
一方、本発明の範囲外の試料であるＮｏ．１６〜１９のウェハ支持部材では、アルゴンプラズマ処理後の接合剥がれが５％以上であり、特に窪みを全く作っていない試料Ｎｏ．１９は、アルゴンプラズマ処理後の接合剥がれは１０％となり、壊滅的な接合層剥がれが観測された。
【実施例２】
【００９７】
実施例２では、内面が湾曲した窪みを持ったウェハ支持部材を作製して評価した。実施例２では、実施例１と同様の方法でウェハ支持部材を作製し、得られたウェハ支持部材のロウ材層を窪ませることのできる凸形状のジグを使って、ロウ材面を手作業にてなぞり、ウェハ支持部材を作製した。そして、実施例１と同様に評価した。表２にその結果を示す。
【表２】
2008159831.tif 000004
【００９８】
表２に示すように、図２Ｃに示す窪み形状の試料Ｎｏ．２１、２２よりも、図２Ａに示す窪み形状の試料Ｎｏ．２３、２４の方が、アルゴンプラズマ処理後の接合剥がれの発生が減少することが判った。図２Ａに示す窪み形状は、その窪みの内面の断面形状が楕円形の一部からなり、湾曲しているものである。
【実施例３】
【００９９】
実施例１と同様の方法でウェハ支持部材を作成し、得られたウェハ支持部材のロウ材層厚みの３分の１を図２Ｃのように窪ませるジグを使ってロウ材面を手作業にてなぞり、窪みの深さを変えてウェハ支持部材を作製した。そして、実施例１と同様に評価した。表３にその結果を示す。
【表３】
2008159831.tif 000005
【０１００】
表３の試料Ｎｏ．３１〜３６はいずれも本発明の範囲内の試料であり、アルゴンプラズマ処理後の接合剥がれは、全て５％未満と良好な数値であった。
【０１０１】
特に、ロウ材層の端面における窪みの深さがロウ材層の厚みの０．１倍〜１０倍である試料Ｎｏ．３２〜３５は、アルゴンプラズマ処理後の接合剥がれが２．９％以下とより優れていた。
【０１０２】
しかし、窪みの深さがロウ材層の厚みの０．１倍〜１０倍の範囲から外れる試料Ｎｏ．３１および３６は、アルゴンプラズマ処理後の接合剥がれが３．３％、３．７％となり、アルゴンプラズマ処理後の接合剥がれが試料Ｎｏ．３２〜３５に比較してやや劣ることが分かった。
【実施例４】
【０１０３】
実施例１と同様の方法でウェハ支持部材を作製し、得られたウェハ支持部材のロウ材層厚みの３分の１を図２Ｄのように楕円形状の一部からなる形状に窪ませるジグを使って、ロウ材層の端面を手作業にてなぞり、ａｂ比を変えてウェハ支持部材を作製した。そして、実施例１と同様に評価した。表４にその結果を示す。
【表４】
2008159831.tif 000006
【０１０４】
表４に示すＮｏ．４１〜４３の試料は、全て本発明の好適な範囲内の例であり、アルゴンプラズマ処理後の接合剥がれは全て５％未満と良好であった。また、ロウ材層の端面における窪みの内面が楕円形状の一部からなりａｂ比が０．１と小さい試料Ｎｏ．４１では、アルゴンプラズマ処理後の接合剥がれが２．８％であったのに対して、ａｂ比が０．２％以上の試料Ｎｏ．４２，４３では、剥がれは１．８％以下と大幅に改善されることが分かった。
【実施例５】
【０１０５】
実施例１と同様の方法で得られたウェハ支持部材のロウ材層を厚みの全体に渡って図２Ｄのように窪ませるジグを使って、ロウ材層の端面を手作業にてなぞり、窪みの深さを変えてウェハ支持部材を作製した。そして、実施例１と同様に評価した。表５にその結果を示す。
【表５】
2008159831.tif 000007
【０１０６】
表５に示す試料はいずれも本発明の範囲内の例であり、アルゴンプラズマ処理後の接合剥がれは全て５％以内であった。
【０１０７】
さらに、ロウ材層の端面が、湾曲して窪んでいる窪みの深さがロウ材層の厚みの０．１倍〜１０倍である試料Ｎｏ．５２〜５４は、アルゴンプラズマ処理後の接合剥がれが１．８％以下となりより好ましいことが分かった。
【実施例６】
【０１０８】
実施例６では、それぞれ実施例１と同様にして作製した窒化アルミニウム質焼結体からなるセラミック部材と合金部材とを、ロウ材層の端面が金属層の外周縁よりも内側に位置するようにロウ付けして、ロウ材層の端面の位置が異なるウェハ支持部材を作製した。このロウ材の端面の位置は、あらかじめ、ロウ材のロウ付け前の寸法とロウ付け後のロウ材流れの位置（ロウ付け後のロウ材端面の位置）との関係を把握しておき、ロウ付け後にロウ材層の端面が金属層の外周縁よりも内側の所定の位置（金属層の外周縁からロウ材層の厚みの０．０５倍〜金属層の外周縁から金属層の最大直径の０．２５倍の範囲）になるように、ロウ材の大きさを調節してウェハ支持部材を作製した。
【０１０９】
そして、実施例１と同様に評価した。
【０１１０】
さらに、ウェハ支持部材の合金部材側の内部に５０℃の温水を流して、シリコンウェハを載置し、ＩＲカメラにて、シリコンウェハの中心部５点および外周部５点の計１０点の温度を測定し、その測定値における最大温度から最低温度を差し引いた温度を均熱性の目安とした。表６にその結果を示す。
【表６】
2008159831.tif 000008
【０１１１】
表６に示す試料はいずれも本発明の範囲内の例であり、アルゴンプラズマ処理後の接合剥がれは１．４％以下と小さく優れていることが分かった。これは本発明の範囲を規定する目安とした５％以下に比較して極めて小さい値である。
【０１１２】
また、前記ロウ材層の端面は、前記金属層の外周縁よりも前記ロウ材層の厚みの０．１倍〜前記金属層の最大直径の０．１８倍の範囲で内側に位置している試料Ｎｏ．６１〜６５は、アルゴンプラズマ処理後の接合剥がれは０．４％以下であるとともに、均熱性が１．９℃以下と小さく最も優れていることが分かった。
【０１１３】
さらに、前記金属層の外周縁よりも内側に位置している金属層間におけるロウ材層の端面の位置が、金属層の外周縁よりの距離がロウ材層の厚みの０．１倍より小さい０．０９倍や０．０５倍である試料Ｎｏ．６６、Ｎｏ．６７は、アルゴンプラズマ処理後の接合剥がれが０．８％、１．４％であったのに対して、試料Ｎｏ．６１の接合剥がれは、０．４％であり、試料Ｎｏ．６２〜６５、６８、６９は、接合剥がれはなかった。
【０１１４】
また、金属層間におけるロウ材層の端面の位置が金属層の外周縁から金属層の最大径である直径の０．２倍および０．２５倍である試料Ｎｏ．６８、６９は、均熱性が５℃、５．１℃と悪化した。
【実施例７】
【０１１５】
実施例７では、それぞれ実施例１と同様にして作製した窒化アルミニウム質焼結体からなるセラミック部材と合金部材とをロウ付けして、ロウ材層の厚みが異なるウェハ支持部材を作製した。そして、実施例７では、ロウ材層の端面に、幅がロウ材層の厚みの１／３で深さがロウ材層の厚みの０．１０倍の凹部を形成した。
【０１１６】
得られたウェハ支持部材を真空中にてアルゴンプラズマ中に１００時間晒し、アルゴンプラズマに晒す前後でのロウ材層の接合状態を観察した。ロウ材層の接合状態の評価は超音波探傷法を用いて行なった。
【０１１７】
超音波探傷法でロウ材層の剥がれていると判断される部分の面積を、ロウ材層の窪みの先端部分を最外周とした接合面積で除した値を用いて剥がれの評価を行なった。全く剥がれがなければ０％であり、全面が剥がれていれば１００％となる。その後、−１０℃〜１００℃の温度サイクルを２００サイクル実施した。その後、セラミック部材の割れの有無を蛍光探傷法にて測定した。表７に結果を示す。
【表７】
2008159831.tif 000009
【０１１８】
本発明の好適な範囲内の例であるロウ材層の厚みが接合面の最大径の１００ｐｐｍ〜３０００ｐｐｍである試料Ｎｏ．７１〜７５のアルゴンプラズマ処理後の接合剥がれは全て２．８％以下であり、且つ温度サイクルによるクラックの発生はなかった。
【０１１９】
しかし、アルミニウムロウ材層の厚みが接合面の最大径の１００ｐｐｍ未満である試料Ｎｏ．７６、７７は、温度サイクルに対してロウ材層の変形が十分でないため、セラミック部材にクラックが発生した。また、アルミニウムロウ材層の厚みが接合面の最大径の３０００ｐｐｍを超える試料Ｎｏ．７８、７９では、アルゴンプラズマに晒した後にロウ材層の剥がれが４．０％、４．１％と悪化した。
【実施例８】
【０１２０】
実施例８では、それぞれ実施例１と同様にして作製した窒化アルミニウム質焼結体からなるセラミック部材と合金部材とをロウ付けして、ロウ材層内の気孔率が異なるウェハ支持部材を作製した。ロウ材層内の気孔率は、そのアルミニウムロウ付け時にかける荷重を変更することにより変えた。
【０１２１】
作製したウェハ支持部材１００を図４に示すように真空容器４１の中にＯリング４８でシールしてボルト４９で固定した。そして、４２で示す方向からヘリウムガスを流し、４３で示す方向から真空引きしてＨｅリーク量の有無を評価した。Ｈｅリークの有無の確認はＨｅリークディテクタを用いて行なった。
【０１２２】
その後、−１０℃〜１００℃の温度サイクルを２００サイクル実施した。その後、セラミック部材１２の割れの有無を蛍光探傷法にて測定した。その後、アルミニウムロウ材層１４を切り出し、アルキメデス法にて気孔率を算出した。表８に結果を示す。
【表８】
2008159831.tif 000010
【０１２３】
本発明の好適な範囲内の例であるロウ材層の気孔率が１％〜１０％である試料Ｎｏ．８１〜８５では、Ｈｅリークがなく、且つ温度サイクル後にセラミック部材のクラックがなかった。
【０１２４】
しかし、ロウ材層の気孔率が１．０％を下回る０．１％、０．５％である試料Ｎｏ．８６、Ｎｏ．８７は、温度サイクル後のセラミック部材にクラックが観察された。また、ロウ材層の気孔率が１０％を超える１１％、第２金属層１５％である試料Ｎｏ．８８、Ｎｏ．８９では、図４に示すＨｅリーク試験でＨｅリークが観察された。
【図面の簡単な説明】
【０１２５】
【図１】本発明のセラミック部材と合金部材との接合体を用いたウェハ支持部材の実施の形態の一例の概略構成を示す断面図である。
【図２】Ａ）〜Ｆ）は、それぞれ本発明のセラミック部材と合金部材との接合体におけるロウ材層の外周の窪みを示す端面付近の拡大断面図である。
【図３】本発明のセラミック部材と合金部材との接合体におけるロウ材層の外周の窪みを示す拡大断面図である。
【図４】本発明のウェハ支持部材のＨｅリーク試験の測定方法を示す概略断面図である。
【図５】従来の技術のセラミック部材と合金部材との接合体の断面図である。
【図６】従来の技術のセラミック部材と合金部材との接合体におけるロウ材層の外周の窪みを示す断面図である。
【符号の説明】
【０１２６】
１．接合体
１１．静電吸着用電極
１２．セラミック部材
１３．第１金属層
１４．ロウ材層
１５．第２金属層
１６．合金部材
１７．端子
３４．最大剪断応力発生部位
４８．Ｏリング
４９．ボルト
５１．静電チャック用のセラミック焼結体プレート
５２．静電吸着用電極
５３．スルーホール
５４．接合材
５５．セラミック・アルミニウム複合材プレート
６１．セラミック部材
６２．金属層
６３．ロウ材層
６４．金属層
６５．金属−セラミックス複合材料
１００．ウェハ支持部材
【図１】
2008159831.tif 000011
【図２】
2008159831.tif 000012
【図３】
2008159831.tif 000013
【図４】
2008159831.tif 000014
【図５】
2008159831.tif 000015
【図６】
2008159831.tif 000016